(57)【特許請求の範囲】
【請求項１】
ガラス転移温度（Ｔｇ）が−２７℃以下のスチレン−ブタジエンゴムを２０重量部以上および天然ゴム、イソプレンゴムまたはブタジエンゴムのうち少なくとも１種を２０重量部以上含んだジエン系ゴム１００重量部に対して、軽装嵩比重が０．６０ｇ／ｃｍ3以下であり、ＤＯＰ吸油量が７０ｃｍ3／１００ｇ以上で２５０ｃｍ3／１００ｇ未満であり、ＢＥＴ比表面積が３０ｍ2／ｇ以上で３５０ｍ2／ｇ以下である水酸化アルミニウムを５〜６０重量部と、ＢＥＴ比表面積が６０ｍ2／ｇ以上のカーボンブラックを５〜６０重量部配合したトレッドゴム組成物。
【請求項２】
水酸化アルミニウムの軽装嵩比重が０．１０ｇ／ｃｍ3以上で０．３５ｇ／ｃｍ3以下であることを特徴とする請求項１記載のトレッドゴム組成物。
【請求項３】
水酸化アルミニウムの結晶構造がベーマイト型であることを特徴とする請求項１または２に記載のトレッドゴム組成物。
【請求項４】
水酸化アルミニウムのベーマイト（０２０）面の結晶子径が５ｎｍ以上で２０ｎｍ以下であることを特徴とする請求項３記載のトレッドゴム組成物。
【請求項５】
前記水酸化アルミニウムに対し２〜２０ｗｔ％のシランカップリング剤を配合した請求項１から請求項４のいずれかに記載のトレッドゴム組成物。
【請求項６】
請求項１から請求項５のいずれかに記載のトレッドゴム組成物を用いた空気入りタイヤ。
【発明の詳細な説明】
【０００１】
【発明の属する技術分野】
本発明は加工性および耐摩耗性を低下させることなく、転がり抵抗を低減し、低燃費を向上しかつ湿潤路面でのグリップ性能（ウエットグリップ性能）を向上させたトレッドゴム組成物およびそれを用いた空気入りタイヤに関する。
【０００２】
【従来の技術】
従来、タイヤトレッドゴム組成物において転がり抵抗の低減と、湿潤路面でのグリップ性能（ウエットグリップ性能）は二律背反とされ両者を同時に向上する技術は困難とされていた。
【０００３】
ウエットグリップ性能を向上させる手段として、シリカを高充填配合する方法、ゴム成分のガラス転移温度（Ｔｇ）を高く、すなわち０℃における損失正接（ｔａｎδ値）を高くする方法、あるいはカーボンブラックの粒径の小さいものを高充填配合する方法等がとられている。しかしシリカを高充填したトレッドゴム組成物では従来のカーボンブラックを配合したものに比べ未加硫ゴムの粘度上昇が著しく、ゴムの焼けが生じやすく、押し出し後の寸法安定性が良くないなど加工性において種々の問題を生ずる。またガラス転移温度（Ｔｇ）を高くしたものでは低温性能の低下と転がり抵抗が高くなる点に問題がある。さらにカーボンブラックの粒径を小さくして高充填したものは転がり抵抗が高くなる欠点がある。
【０００４】
【発明が解決しようとする課題】
本発明はガラス転移温度（Ｔｇ）のできるだけ低いゴム成分の２種類以上の混合物を用いることにより転がり抵抗を低減する一方、特定の物性を有する水酸化アルミニウムを配合することによりウエットグリップ性能および加工性、耐摩耗性を改善したトレッドゴム組成物およびそれを用いた空気入りタイヤを提供することを目的とする。
【０００５】
【課題を解決するための手段】
本発明はガラス転移温度が−２７℃以下のスチレン−ブタジエンゴムを含むゴム成分に対し特定の水酸化アルミニウムを特定量配合することにより、従来のカーボンブラック配合並の加工性であって、しかもシリカ配合以上の性能を有するトレッドゴム組成物を提供する。
【０００６】
すなわち本発明はガラス転移温度（Ｔｇ）が−２７℃以下のスチレン−ブタジエンゴムを２０重量部以上および天然ゴム、イソプレンゴムまたはブタジエンゴムのうち少なくとも１種を２０重量部以上含んだジエン系ゴム１００重量部に対して、軽装嵩比重が０．６０ｇ／ｃｍ3以下であり、ＤＯＰ吸油量が７０ｃｍ3／１００ｇ以上で２５０ｃｍ3／１００ｇ未満であり、ＢＥＴ比表面積が３０ｍ2／ｇ以上で３５０ｍ2／ｇ以下である水酸化アルミニウムを５〜６０重量部と、ＢＥＴ比表面積が６０ｍ2／ｇ以上のカーボンブラックを５〜６０重量部配合されてなることを特徴とするトレッドゴム組成物である。
【０００７】
さらに前記水酸化アルミニウムの軽装嵩比重は０．１ｇ／ｃｍ3以上で０．３５ｇ／ｃｍ3以下であることが好ましい。
【０００８】
また水酸化アルミニウムの結晶構造がベーマイト型であり、このベーマイト（０２０）面の結晶子径が５ｎｍ以上で２０ｎｍ以下であることが望ましい。
【０００９】
さらに本発明のトレッドゴム組成物は前記水酸化アルミニウムに対して２〜２０ｗｔ％のシランカップリング剤が配合されることが好ましい。
【００１０】
そして本発明はかかるトレッドゴム組成物を用いた空気入りタイヤに関する。
【００１１】
【発明の実施の形態】
本発明のトレッドゴム組成物にはガラス転移温度（Ｔｇ）が−２７℃以下のスチレン−ブタジエンゴムをゴム成分に２０重量部以上含む。従来ウエットグリップ性と転がり抵抗の低減の二律背反の両特性をバランスさせるため比較的ガラス転移温度（Ｔｇ）の高いスチレン−ブタジエンゴムが用いられていた。この場合転がり抵抗の向上に限界がありさらに耐摩耗性が低下する傾向にある。そこで本発明はスチレン−ブタジエンゴムのガラス転移温度（Ｔｇ）を−２７℃以下とすることにより転がり抵抗の向上を図ったものである。なおウエットグリップ性を維持するためにはスチレン−ブタジエンゴムはガラス転移温度が好ましくは−３０℃〜−５０℃の範囲であり、さらに好ましくはゴム成分中５０重量部以上含有される。
【００１２】
次に本発明のゴム成分として天然ゴム（ＮＲ）、イソプレンゴム（ＩＲ）、または低シスポリブタジエンゴム（低シスＢＲ）、高シスポリブタジエンゴム（高シスＢＲ）の少なくとも１種が２０重量部含まれる。これらのゴム成分はいずれもガラス転移温度（Ｔｇ）が好ましくは−２７℃以下であり、前述のスチレン−ブタジエンゴムとともにウエットグリップ性、転がり抵抗および耐摩耗性を総合的にバランスよく改善する。
【００１３】
本発明のゴム組成物に使用される他のゴム成分は、たとえば、前記以外の低シス１，２ブタジエンゴム、前記以外のスチレン−ブタジエン共重合体（ＳＢＲ）、ブチルゴム（ＩＩＲ）、ハロゲン化ブチルゴム、アクリロニトリロブタジエンゴム（ＮＢＲ）、アクリロニトリル−スチレン−ブタジエン共重合体ゴム、クロロプレンゴム、エチレン−プロピレン共重合体ゴム、スチレン−イソプレン共重合体ゴム、スチレン−イソプレン−ブタジエン共重合体ゴム、イソプレン−ブタジエン共重合体ゴム、クロロスルホン化ポリエチレン、アクリルゴム、エピクロルヒドリンゴム、シリコーンゴム、ウレタンゴムなどがある。これらは、単独または２種類以上を混合して用いてもよい。混合する場合の混合比にも特に制限はない。特に加工性、耐摩耗性を改善するためにはＮＲ、ＢＲ、ＳＢＲ、ＩＲ、スチレン−イソプレン−ブタジエン共重合体ゴムなどが好ましい。
【００１４】
本発明に用いる水酸化アルミニウムは、ＪＩＳ  Ｈ１９０２に準拠して測定した軽装嵩比重が０．６０ｇ／ｃｍ3以下であり、好ましくは０．１０ｇ／ｃｍ3以上で０．３５ｇ／ｃｍ3以下である。水酸化アルミニウムの軽装嵩比重が０．６０ｇ／ｃｍ3より高い場合、ゴム組成物の耐摩耗性が著しく低下し、軽装嵩比が低くなりすぎると、水酸化アルミニウムとゴムとを混練するときの混練トルクが上昇して作業性が低下する。
【００１５】
さらに本発明に用いる水酸化アルミニウムはＪＩＳ  Ｋ６２２１に準拠して測定したＤＯＰ吸油量が７０ｃｍ3／１００ｇ以上で２５０ｃｍ3／１００ｇ未満、好ましくは９０ｃｍ3／１００ｇ以上で１５０ｃｍ3／１００ｇ以下である。ＤＯＰ吸油量が前記範囲を外れる場合、ゴム組成物はその耐摩耗性が低下する。
【００１６】
さらに水酸化アルミニウムは、転がり抵抗の低減効果および十分なグリップ性能を有するゴム組成物を得る観点から、窒素吸着法により測定したＢＥＴ比表面積が３０ｍ2／ｇ以上で３５０ｍ2／ｇ以下、好ましくは３０ｍ2／ｇ以上で２００ｍ2／ｇ以下、さらに好ましくは１００ｍ2／ｇを超え２００ｍ2／ｇ以下である。なお、３５０ｍ2／ｇを超える場合、水酸化アルミニウムとゴムとを混練するときの混練トルクが上昇して作業性が低下することがある。
【００１７】
また、本発明に用いる水酸化アルミニウムは、ゴム組成物の転がり抵抗の低減効果、グリップ性能および耐摩耗性をより向上させる観点から、結晶構造がベーマイト型であることが好ましく、かつベーマイト（０２０）面の結晶子径が５ｎｍ以上で２０ｎｍ以下であることがさらに好ましい。
【００１８】
結晶子径はＸ線回折装置を用いて得られたプロファイルから、ベーマイトの（０２０）、面のピークについて、ＲＩＮＴ２１００の「多重ピーク分離」ソフトを用いて各結晶面についてのピークについてガウス分布に基づいてフィッティングを行ない、計算結果の半価幅および重心法によるピーク角を用いて、Ｓｃｈｅｒｒｅｒの式により結晶子径を算出した。Ｘ線回折の測定条件は次のとおりである。
【００１９】
装置：株式会社リガク社製、Ｒｉｎｔ−２１００Ｖ
測定条件：Ｃｕターゲット、電圧×電流＝４０ｋＶ×４０ｍＡ、
スリット：ＤＳ１°−ＳＳ１°−ＲＳ０．３ｍｍ
走査モード：連続、Ｓｃａｎ  Ｓｐｅｅｄ＝２°／ｍｉｎ、Ｓｃａｎ  Ｓｔｅｐ＝０．０１０°／ｓｔｅｐ
走査軸：２θ／θ
走査範囲：２〜７０°、回転速度０ｒｐｍ
前記水酸化アルミニウムは前記ゴム成分１００重量部に対して５〜６０重量部、好ましくは５〜４０重量部配合する。５重量部未満では添加による転がり抵抗の低減が十分ではなく、また濡れた路面でのグリップ性能改善効果が小さい。６０重量部を超えると、ゴム組成物の粘度があがりすぎて加工性が低下するとともに耐摩耗性も低下する。
【００２０】
本発明で用いる水酸化アルミニウムの製造方法としては、たとえばアルミニウムアルコキシドを加水分解して水酸化アルミニウムスラリーを得、次いで得られた水酸化アルミニウムスラリーを連続式湿式粉砕機等に通して懸濁液を得、次いで得られた懸濁液をアルカリ性に調整した後、約１００℃〜約１４０℃で約１０〜約１００時間熱処理した後、気流乾燥機等を用いて乾燥する方法が挙げられる。前記した水酸化アルミニウムの製造方法では、熱処理後の懸濁液を固液分離して固形分（水酸化アルミニウム）と液に分けた後、固形分を水洗して不純物を除去することが好ましい。
【００２１】
さらに、本発明のトレッドゴム組成物に配合するカーボンブラックとしては、窒素吸着法によるＢＥＴ比表面積が６０ｍ2／ｇ以上、好ましくは６０〜１５０ｍ2／ｇ、さらに好ましくは６０〜１３０ｍ2／ｇである。６０ｍ2／ｇ未満では、十分な耐摩耗性が得られず好ましくない。なお、ここでＢＥＴ比表面積はＡＳＴＭＤ４８２０−９９法に準拠して求めた。
【００２２】
かかるカーボンブラックの配合量は、上記ゴム成分１００重量部に対し５〜６０重量部、好ましくは１０〜６０重量部、さらに好ましくは２０〜６０重量部である。カーボンブラックの重量が５重量部未満であると耐摩耗性に劣り、６０重量部を超えるとゴムの粘土が上昇するため加工性が悪化し好ましくない。
【００２３】
さらにまた、前記水酸化アルミニウムの補強性を強めるため、水酸化アルミニウムの配合量に対しシランカップリング剤を２〜２０ｗｔ％添加してもよい。ここで使用できるシランカップリング剤の例としてはビス（３−トリエトキシシリルプロピル）テトラスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−ニトロプロピルトリメトキシシラン、３−ニトロプロピルトリエトキシシラン、３−クロロプロピルトリメトキシシラン、３−クロロプロピルトリエトキシシラン、２−クロロエチルトリメトキシシラン、２−クロロエチルトリエトキシシラン等が挙げられ、カップリング剤添加効果とコストの両立からビス（３−トリエトキシシリルプロピル）テトラスルフィドが好ましい。
【００２４】
本発明のゴム組成物は、シリカ、クレーなど他の充填剤を併用してもよく、その他プロセスオイル、酸化防止剤、老化防止剤、ステアリン酸、酸化亜鉛、ワックスなどの添加剤、また硫黄、加硫促進剤などの加硫剤を適宜配合できる。
【００２５】
【実施例】
実施例１〜４および比較例１〜８
トレッドゴム組成物およびタイヤの製造は次の方法で行なった。表２に示す配合に基づき、各成分をバンバリーミキサーで混練してゴム組成物を調製し、得られた各組成物について加工性（ムーニー粘度）を評価した。次いで、各ゴム組成物を押出機にてトレッドの形状に押出し、それらを用いて加硫成形し、１８５／６５Ｒ１４サイズのタイヤを試作した。得られた各タイヤにつき、耐摩耗性、転がり抵抗、ウエットグリップ性（ＡＢＳ制動性能）の評価を行なった。これらの評価結果を表２に示す。
【００２６】
なお実施例および比較例に用いた水酸化アルミニウムの製法は次のとおりであり、その仕様を表１に示す。
【００２７】
水酸化アルミニウムＡ（実施例）
アルミニウムアルコキシドを加水分解して得られた水酸化アルミニウム（軽装嵩比重：０．７７ｇ／ｃｍ3、ＤＯＰ吸油量：７０ｃｍ3／１００ｇ）３７６ｇと水５ｄｍ3を混合し、粉体濃度７重量％の懸濁液を調製した。この懸濁液を連続型ビーズミルに通して水酸化アルミニウムを懸濁液中に均一分散させた。分散させた後の懸濁液をステンレス製ビーカーに入れ、１Ｎ  ＮａＯＨを用いて懸濁液のｐＨを１０に調整した。ステンレス製ビーカーに還流装置をつけた後、ステンレスビーカーの中の懸濁液を加熱し、温度１００℃で６０時間放置した。懸濁液を除冷した後、遠心分離機を用いて固液分離した。次いで、上澄み液を取除き、固形分に水５ｄｍ3を加え分散させた後、遠心分離機を用いて固液分離した。得られた固形分に水５ｄｍ3を加え分散させて水酸化アルミニウム水スラリーを得、次いで連続型ビーズミルに通した後、気流乾燥機（商品名：フラッシュジェットドライヤー、株式会社セイシン企業製）を用いて乾燥させて水酸化アルミニウムＡを得た。得られた水酸化アルミニウムＡの物性を表１に示す。
【００２８】
水酸化アルミニウムＢ（実施例）
アルミニウムアルコキシドを加水分解して得られた水酸化アルミニウム（軽装嵩比重：０．７７ｇ／ｃｍ3、ＤＯＰ吸油量：７０ｃｍ3／１００ｇ）３７６ｇと水５ｄｍ3を混合し、粉体濃度７重量％の懸濁液を調製した。この懸濁液を１ＮＮａＯＨを用いてｐＨを１０に調整した後、オートクレーブに入れて温度１２０℃を維持しながら２４時間保持した。懸濁液を除冷した後、遠心分離機を用いて固液分離した。次いで、上澄み液を取り除き、固形分に水５ｄｍ3を加え分散した後、遠心分離機を用いて固液分離した。得られた固形分に水５ｄｍ3を加え分散させて水酸化アルミニウム水スラリーを得、次いで連続型ビーズミルに通した後、気流乾燥機（商品名：フラッシュジェットドライヤー、株式会社セイシン企業製）を用いて乾燥させて水酸化アルミニウムＢを得た。得られた水酸化アルミニウムＢの物性を表１に示す。
【００２９】
水酸化アルミニウムＣ（比較例）
２ｄｍ3バッフル付きステンレス槽に、塩基性溶液としてアルミン酸ソーダ溶液（ソーダ濃度：Ｎａ2Ｏ換算１２５ｇ／ｄｍ3、Ｎａ2Ｏ／Ａｌ2Ｏ3モル比：１．５５）５３３ｃｍ3を、酸性溶液として硫酸アルミニウム水溶液（アルミナ濃度：Ａｌ2Ｏ3換算で５．３ｗｔ％）８８０ｃｍ3を、氷冷しながらホモミクサー（特殊機化工業株式会社製、商品名：Ｔ．Ｋ．ホモジェッターＭ型）を用いて速度勾配１１０００ｓｅｃ-1（速度勾配は、ホモミクサーのタービンの周速ｘ  ｍ／ｓｅｃおよび、そのタービンとステータスとのクリアランスｙ  ｍｍから式ｘ／ｙ×１０3ｓｅｃ-1により導出した。）の条件で攪拌しながら約３分間注入して中和反応を行なった。この後、１５分間攪拌を続けて水酸化アルミニウム水スラリーを得た。中和反応時の最高到達温度は１５℃であった。得られた水酸化アルミニウム水スラリーを、遠心分離機を用いて固液分離して固形分を得た。得られた固形分に水６ｄｍ3を加え分散させて水酸化アルミニウム水スラリーを得、次いで遠心分離機を用いて固液分離する方法を７回繰り返すことによって、水酸化アルミニウムを洗浄した。洗浄後の固形分に水を加え水酸化アルミニウム水スラリーを得、  次いで噴霧乾燥機（ニロ社製、商品名：モービルマイナ型、乾燥温度：ドライヤー入口温度２５０℃、出口温度１００℃、アトマイザー圧：０．１２ＭＰａ）を用いて乾燥させて水酸化アルミニウムＣを得た。得られた水酸化アルミニウムＣの物性を表１に示す。
【００３０】
水酸化アルミニウムＤ（比較例）
２ｄｍ3バッフル付きステンレス槽に、塩基性溶液としてアルミン酸ソーダ溶液（ソーダ濃度：Ｎａ2Ｏ換算１２５ｇ／ｄｍ3、Ｎａ2Ｏ／Ａｌ2Ｏ3モル比：１．５５）８００ｃｍ3を、酸性溶液として硫酸アルミニウム水溶液（アルミナ濃度：Ａｌ2Ｏ3換算で３．２ｗｔ％）８９８ｃｍ3を、氷冷しながらホモミクサー（特殊機化工業株式会社製、商品名：Ｔ．Ｋ．ホモジェッターＭ型）を用いて速度勾配１１０００ｓｅｃ-1の条件で攪拌しながら３分間で注入して中和反応を行なった。この後、１５分間攪拌を続けて水酸化アルミニウム水スラリーを得た。
中和反応時の最高到達温度は１５℃であった。得られた水酸化アルミニウム水スラリーを遠心分離機を用いて固液分離して固形分を得た。得られた固形分に水６ｄｍ3を加え分散させて水酸化アルミニウム水スラリーを得、次いで遠心分離機を用いて固液分離する方法を７回繰返すことによって、水酸化アルミニウムを洗浄した。洗浄後の固形分に水を加え水酸化アルミニウム水スラリーを得、次いで噴霧乾燥機（ニロ社製、商品名：モービルマイナ型、乾燥温度：ドライヤー入口温度２５０℃、出口温度１００℃、アトマイザー圧：０．１２ＭＰａ）を用いて乾燥させて水酸化アルミニウムＤを得た。得られた水酸化アルミニウムＤの物性を表１に示す。
【００３１】
水酸化アルミニウムＥ（比較例）
市販の水酸化アルミニウム（昭和電工（株）製、商品名：ハイジライトＨ−４３）をそのまま使用した。
【００３２】
表１に示すように比較例に用いた水酸化アルミニウムＣ、水酸化アルミニウムＤは、実施例に用いたものに比べて軽装嵩比重が大きく、ベーマイト（０２０）結晶格子径が小さく、さらに比較例として用いた水酸化アルミニウムＥは、実施例に比べてＢＥＴ表面積およびＤＯＰ吸油量が小さく、また結晶構造がギブサイトであり実施例のベーマイトとは異なる。
【００３３】
【表１】
0004559573.tif 000002
【００３４】
【表２】
0004559573.tif 000003
【００３５】
表２に用いた配合剤の詳細は次のとおりである。
注１）ＳＢＲ：ＳＢＲ１５０２（住友化学（株）製）ガラス転移点（Ｔｇ）：−４８℃
注２）ＮＲ  ：ＲＳＳ♯１
注３）ＳＢＲ：Ｎ９５５０（日本ゼオン（株）製）ガラス転移点（Ｔｇ）：−２６℃
注４）カーボンブラック：ショウブラックＮ３３９（昭和キャボット（株）製）窒素吸着法によるＢＥＴ比表面積９０ｍ2／ｇ
注５）シリカ：ＶＮ３（デグサ製）
注６）シランカップリング剤ＴＥＳＰＴ：Ｓｉ−６９（デグサ製）
注７）アロマイオイル：ダイアナプロセスＰＳ３２（出光興産（株）製）
注８）老化防止剤：オゾノン６Ｃ（精工化学（株）製）
注９）ＷＡＸ：サンノックワックス（大内新興化学工業（株）製）
注１０）ステアリン酸：桐（日本油脂（株）製）
注１１）酸化亜鉛：酸化亜鉛２種（三井金属鉱業（株）製）
注１２）硫黄：粉末硫黄（軽井沢硫黄（株））
注１３）加硫促進剤：ノクセラーＣＺ（大内新興化学工業（株）製）
実施例および比較例で行なった評価の方法は次に示すとおりである。
【００３６】
（１）  ムーニー粘度  ＭＬ（１＋４）
ＭＶ−２０２（（株）島津製作所製）を用いてＪＩＳＫ６３００に準拠し測定を行ない、比較例３を１００としたときの指数で示した。測定温度は１３０℃で、値が大きいと押し出しなどの加工性が悪い。
【００３７】
（２）  耐摩耗性
ランボーン摩耗試験機ＦＴ−７０２（（株）岩本製作所製）を用いて、ＪＩＳＫ６２６４に準拠し摩耗試験を行なった。測定条件は温度２３℃、スリップ率３０％、負荷荷重４０Ｎ、時間５分とし、摩耗減量容積を測定して、比較例３の摩耗減量を１００としたときの指数で示した。指数が大きいほど耐摩耗性がよい。
【００３８】
（３）  転がり抵抗性
直径１７０７．６ｍｍのドラム式転がり抵抗測定機（（株）神戸製鋼所製）で測定し、比較例３の転がり抵抗を１００としたときの指数で示した。指数が大きいほど転がり抵抗が低い。なお、測定条件は内圧：２００ＫＰａ、荷重：３．４ＫＮ、リム：５．５ＪＪ×１４、速度：８０ｋｍ／ｈとした。
【００３９】
（４）  グリップ性能（ＡＢＳ制動性能）
１８００ｃｃ級のＡＢＳが装備された乗用車タイヤを装着し、アスファルト路面を時速１００ｋｍ／ｈからの停止距離から減速度を算出し、比較例３を１００としたときの指数で示した。指数が大きいほど制動性能がよく、したがってグリップ性能が高いといえる。なお、ＡＢＳ制動試験に使用した路面はスキッドナンバーが約５０のアスファルト路面（濡れた路面状態）を用いた。
【００４０】
シリカを用いた比較例１は、ムーニー粘度が高いため加工性が悪く、水酸化アルミニウムを配合していない比較例２、３はＡＢＳ制動性能が劣る。また、ベーマイト（０２０）面の結晶子径が小さく、軽装嵩比重が大きい水酸化アルミニウムＣを用いた比較例６、ＢＥＴ比表面積が小さく結晶構造がギブサイト型の水酸化アルミニウムＥを用いた比較例５はいずれも耐摩耗性が大きく劣っている。また、ＮＲ、ＩＲまたはＢＲを含まない比較例７は転がり抵抗性能が劣っている。
Ｔｇが、−２７℃より高いＳＢＲを用いた比較例８は転がり抵抗性能が劣っている。
【００４１】
それら比較例に対して、実施例１〜４は加工性や耐摩耗性を低下させることなく転がり抵抗性能やウエットグリップ性能（ＡＢＳ制動性能）が大きく向上している。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
【発明の効果】
上述のごとく本発明はウェットグリップ性、耐摩耗性を高めることができ、また転がり抵抗を低減させて低燃費を向上させることができ、しかも加工性の良好なトレッドゴム組成物およびそれを用いた空気入りタイヤを得ることができる。